ИЗОЛЯЦИОННЫЙ МИНЕРАЛЬНЫЙ ПЕНОМАТЕРИАЛ

1. Способ получения минерального пеноматериала, включающий следующие стадии, на которых
(i) раздельно получают один или несколько цементных растворов и водный раствор пенообразователя, у которого медианный диметр (D50) пузырьков составляет менее чем или равняется 400 мкм;
(ii) гомогенизируют этот или эти цементные растворы и водный раствор пенообразователя для получения вспененного цементного раствора;
(iii) заливают вспененный цементный раствор и выдерживают его для затвердевания.
2. Способ по п. 1, в котором стадия (i) включает получение двух цементных растворов, один из которых представляет собой содержащий алюминат кальция цементный раствор.
3. Способ по п. 1 или 2, в котором стадия (ii) включает введение цементного раствора или растворов и водного раствора пенообразователя в статический смеситель для получения вспененного цементного раствора.
4. Минеральный пеноматериал, получаемый способом по любому из пп. 1-3.
3
5. Минеральный пеноматериал по п. 4, имеющий плотность от 100 до 600 кг/м.
6. Минеральный пеноматериал по п. 4, полученный из вспененного цементного раствора, включающего, по отношению к массе вспененного цементного раствора, по меньшей мере, (мас.%):
- от 20 до 70% цемента;
- от 1 до 5% сульфата кальция;
- от 0,5 до 10% содержащего алюминат кальция цемента;
- от 0,05 до 3% снижающего водопотребность вещества, пластификатора или суперпластификатора;
- от 0,001 до 0,5% замедлителя;
- от 0,1 до 5% пенообразователя;
- от 15 до 40% воды;
причем
соотношение содержащего алюминат кальция цемента и сульфата кальция, выраженное в массовых процентах, составляет от 0,5 до 2,5;
соотношение сульфата кальция и цемента, выраженное в массовых процентах, составляет от 0,03 до 0,09.
7. Минеральный пеноматериал по п. 5, полученный из вспененного цементного раствора, включающего, по отношению к массе вспененного цементного раствора, по меньшей мере, (мас.%):
- от 20 до 70% цемента;
- от 1 до 5% сульфата кальция;
- от 0,5 до 10% содержащего алюминат кальция цемента;
- от 0,05 до 3% снижающего водопотребность вещества, пластификатора или суперпластификатора;
- от 0,001 до 0,5% замедлителя;
- от 0,1 до 5% пенообразователя;
- от 15 до 40% воды;
причем
соотношение содержащего алюминат кальция цемента и сульфата кальция, выраженное в массовых процентах, составляет от 0,5 до 2,5;
соотношение сульфата кальция и цемента, выраженное в массовых процентах, составляет от 0,03 до 0,09.
8. Минеральный пеноматериал по п. 6, в котором вспененный цементный раствор включает 15 до 50% минеральных частиц.
9. Минеральный пеноматериал по п. 7, в котором вспененный цементный раствор включает 15 до 50% минеральных частиц.
10. Минеральный пеноматериал по любому из пп. 6-9, в котором в качестве минеральных частиц выбраны карбонат кальция, диоксид кремния, молотое стекло, сплошные или полые стеклянные шарики, стеклянные гранулы, пеностеклянные порошки, аэрогели диоксида кремния, микрочастицы диоксида кремния, шлаки, молотые осадочные силикатные пески, летучая зола или пуццолановые материалы, или их смеси.
11. Минеральный пеноматериал по любому из пп. 6-9, в котором соотношение содержащего алюминат кальция цемента и сульфата кальция составляет от 0,6 до 2,2.
12. Минеральный пеноматериал по любому из пп. 6-9, в котором соотношение сульфата кальция и цемента составляет от 0,04 до 0, 08.
13. Минеральный пеноматериал по п. 4 или 5, полученный из вспененного цементного раствора, включающего, по отношению к массе вспененного цементного раствора, по меньшей мере, (мас.%):
- от 30 до 75% цемента;
- от 10 до 70% тонкодисперсных минеральных частиц, у которых D50 составляет менее чем или равняется 5 мкм;
- от 0 до 15% ультрадисперсных минеральных частиц, у которых D50 составляет менее чем или равняется 1 мкм;
- от 0,05 до 3% снижающего водопотребность вещества, пластификатора или суперпластификатора;
- от 0,0001 до 1% замедлителя;
- от 0 до 0,1% загустителя;
- от 0,01 до 5% пенообразователя;
- от 0 до 0,5% сульфатов щелочных металлов;
- от 0 до 1% ускорителя;
- от 10 до 70% воды;
причем соотношение тонкодисперсных минеральных частиц и цемента, выраженное в массовых процентах, составляет от 0,27 до 0,6;
соотношение ультрадисперсных минеральных частиц и тонкодисперсных частиц, выраженное в массовых процентах, составляет от 0 до 0,5.
14. Минеральный пеноматериал по п. 4 или 5, полученный из вспененного цементного раствора, включающего, по отношению к массе вспененного цементного раствора, по меньшей мере, (мас.%):
- от 30 до 75% цемента, полученного из клинкера, включающего, по меньшей мере, одну минералогическую фазу ;
- от 0,05 до 3% снижающего водопотребность вещества, пластификатора или суперпластификатора;
- от 0 до 0,1% загустителя;
- от 0,01 до 5% пенообразователя;
- от 0,00001 до 0,01% соли лития;
- от 10 до 70% воды.
15. Применение минерального пеноматериала по любому из пп. 4-14 в качестве строительного материала.
16. Применение минерального пеноматериала по любому из пп. 4-14 в качестве изоляционного материала.
17. Строительное изделие, включающее минеральный пеноматериал по любому из пп. 4-14.